(57)【要約】【課題】  低速及び高速記録のいずれの場合においても優れた記録特性を得ることができ、且つ、十分な耐光性を得ることができる光記録媒体用の光記録材料を提供すること。【解決手段】  光の照射により情報の記録が可能な光記録媒体に用いられる光記録材料であって、下記一般式（１）で表されるアゾ化合物及び金属からなるキレート化合物と、下記一般式（２）で表されるカチオンと、を含有することを特徴とする光記録材料。【化１】2005305836.tif 000026【化２】2005305836.tif 000027【選択図】  なし【特許請求の範囲】
【請求項１】
光の照射により情報の記録が可能な光記録媒体に用いられる光記録材料であって、
下記一般式（１）で表されるアゾ化合物及び金属からなるキレート化合物と、
下記一般式（２）で表されるカチオンと、を含有することを特徴とする光記録材料。
【化１】
2005305836.tif 000020
［式中、Ｘは１以上の活性水素原子を有し、置換基を有していてもよい官能基を示し、Ｒ１、Ｒ２、Ｒ３、Ｒ４、Ｒ５及びＲ６はそれぞれ独立に水素原子、ハロゲン原子、ニトロ基、シアノ基、水酸基、カルボキシ基、アミノ基、置換基を有していてもよいアルキル基、置換基を有していてもよいアリール基、置換基を有していてもよい複素環残基、置換基を有していてもよいアルキルカルボニル基、置換基を有していてもよいアリールカルボニル基、置換基を有していてもよいアルキルオキシカルボニル基、置換基を有していてもよいアリールオキシカルボニル基、置換基を有していてもよいアルキルスルホニル基、置換基を有していてもよいアリールスルホニル基、置換基を有していてもよいアルキルチオオキシ基、置換基を有していてもよいアリールチオオキシ基、置換基を有していてもよいアルキルオキシ基、置換基を有していてもよいアリールオキシ基、置換基を有していてもよいアルキルアミノ基、置換基を有していてもよいアリールアミノ基、置換基を有していてもよいアルキルカルボニルアミノ基、置換基を有していてもよいアリールカルボニルアミノ基、置換基を有していてもよいアルキルカルバモイル基、置換基を有していてもよいアリールカルバモイル基、置換基を有していてもよいアルケニル基、又は、置換基を有していてもよいアラルキル基を示す。また、Ｒ１とＲ２、Ｒ２とＲ３、又は、Ｒ３とＲ４は互いに連結して環を形成していてもよい。］
【化２】
2005305836.tif 000021
［式中、Ｌは下記一般式（２ａ）で表される２価の連結基を示し、Ｒ７及びＲ８はそれぞれ独立に炭素数１〜４のアルキル基若しくは置換基を有していてもよいベンジル基、又は互いに連結して３〜６員環を形成する基を示し、Ｒ９及びＲ１０はそれぞれ独立に炭素数１〜４のアルキル基若しくは置換基を有していてもよいベンジル基、又は互いに連結して３〜６員環を形成する基を示し、Ｒ１１及びＲ１２はそれぞれ独立に炭素数１〜４のアルキル基又はアリール基を示し、Ｑ１及びＱ２はそれぞれ独立に置換基を有していてもよいベンゼン環又は置換基を有していてもよいナフタレン環を構成する原子群を示す。但し、Ｒ７、Ｒ８、Ｒ９及びＲ１０のうちの少なくとも１つはメチル基でない基を示し、下記一般式（２ａ）で表される２価の連結基は置換基を有していてもよい。
【化３】
2005305836.tif 000022
］
【請求項２】
前記Ｒ５及び前記Ｒ６がそれぞれ独立に水素原子、ハロゲン原子、置換基を有していてもよい炭素数１〜４のアルキル基、置換基を有していてもよいフェニル基、又は、置換基を有していてもよいベンジル基であることを特徴とする請求項１記載の光記録材料。
【請求項３】
前記Ｒ７及び前記Ｒ８のうちの少なくとも一方と、前記Ｒ９及び前記Ｒ１０のうちの少なくとも一方とが置換基を有していてもよいベンジル基であることを特徴とする請求項１又は２記載の光記録材料。
【請求項４】
前記キレート化合物の含有割合が、前記カチオン及び前記キレート化合物の合計量を基準として１０〜７０モル％であることを特徴とする請求項１〜３のうちのいずれか一項に記載の光記録材料。
【請求項５】
光の照射により情報の記録が可能な光記録媒体であって、
下記一般式（１）で表されるアゾ化合物及び金属からなるキレート化合物と、
下記一般式（２）で表されるカチオンと、を含有する記録層を備えることを特徴とする光記録媒体。
【化４】
2005305836.tif 000023
［式中、Ｘは１以上の活性水素原子を有し、置換基を有していてもよい官能基を示し、Ｒ１、Ｒ２、Ｒ３、Ｒ４、Ｒ５及びＲ６はそれぞれ独立に水素原子、ハロゲン原子、ニトロ基、シアノ基、水酸基、カルボキシ基、アミノ基、置換基を有していてもよいアルキル基、置換基を有していてもよいアリール基、置換基を有していてもよい複素環残基、置換基を有していてもよいアルキルカルボニル基、置換基を有していてもよいアリールカルボニル基、置換基を有していてもよいアルキルオキシカルボニル基、置換基を有していてもよいアリールオキシカルボニル基、置換基を有していてもよいアルキルスルホニル基、置換基を有していてもよいアリールスルホニル基、置換基を有していてもよいアルキルチオオキシ基、置換基を有していてもよいアリールチオオキシ基、置換基を有していてもよいアルキルオキシ基、置換基を有していてもよいアリールオキシ基、置換基を有していてもよいアルキルアミノ基、置換基を有していてもよいアリールアミノ基、置換基を有していてもよいアルキルカルボニルアミノ基、置換基を有していてもよいアリールカルボニルアミノ基、置換基を有していてもよいアルキルカルバモイル基、置換基を有していてもよいアリールカルバモイル基、置換基を有していてもよいアルケニル基、又は、置換基を有していてもよいアラルキル基を示す。また、Ｒ１とＲ２、Ｒ２とＲ３、又は、Ｒ３とＲ４は互いに連結して環を形成していてもよい。］
【化５】
2005305836.tif 000024
［式中、Ｌは下記一般式（２ａ）で表される２価の連結基を示し、Ｒ７及びＲ８はそれぞれ独立に炭素数１〜４のアルキル基若しくは置換基を有していてもよいベンジル基、又は互いに連結して３〜６員環を形成する基を示し、Ｒ９及びＲ１０はそれぞれ独立に炭素数１〜４のアルキル基若しくは置換基を有していてもよいベンジル基、又は互いに連結して３〜６員環を形成する基を示し、Ｒ１１及びＲ１２はそれぞれ独立に炭素数１〜４のアルキル基又はアリール基を示し、Ｑ１及びＱ２はそれぞれ独立に置換基を有していてもよいベンゼン環又は置換基を有していてもよいナフタレン環を構成する原子群を示す。但し、Ｒ７、Ｒ８、Ｒ９及びＲ１０のうちの少なくとも１つはメチル基でない基を示し、下記一般式（２ａ）で表される２価の連結基は置換基を有していてもよい。
【化６】
2005305836.tif 000025
］
【請求項６】
前記Ｒ５及び前記Ｒ６がそれぞれ独立に水素原子、ハロゲン原子、置換基を有していてもよい炭素数１〜４のアルキル基、置換基を有していてもよいフェニル基、又は、置換基を有していてもよいベンジル基であることを特徴とする請求項５記載の光記録媒体。
【請求項７】
前記Ｒ７及び前記Ｒ８のうちの少なくとも一方と、前記Ｒ９及び前記Ｒ１０のうちの少なくとも一方とが置換基を有していてもよいベンジル基であることを特徴とする請求項５又は６記載の光記録媒体。
【請求項８】
前記キレート化合物の含有割合が、前記カチオン及び前記キレート化合物の合計量を基準として１０〜７０モル％であることを特徴とする請求項５〜７のうちのいずれか一項に記載の光記録媒体。
【発明の詳細な説明】
【技術分野】
【０００１】
本発明は、光の照射により情報の記録を行う光記録媒体及びそれに用いられる光記録材料に関する。
【背景技術】
【０００２】
光記録媒体としてはすでに、ＣＤ−Ｒ（追記型ＣＤ）やＤＶＤ−Ｒ（追記型ＤＶＤ）等の光記録ディスクが広く普及している。近年、この光記録媒体には、記録密度のさらなる高密度化が求められており、かかる要求に応えるべく、記録・再生光の短波長化が進められている。かかる高密度記録媒体としては、６５０ｎｍで記録再生が行えるＤＶＤ−Ｒ、ＤＶＤ＋Ｒなどがある。
【０００３】
また、このような光記録媒体においては、高密度化とともに高速化が求められており、１４ｍ／ｓｅｃ（４倍速に相当）以上の高速への対応が要求されている。そして、このような高密度／高速記録媒体の記録層に用いる光記録材料として、シアニン色素やキレート化合物が提案されている（例えば、特許文献１〜５参照）。
【特許文献１】特開２００３−２３１３５９号公報
【特許文献２】特開２００３−２３７２４０号公報
【特許文献３】特開２００３−２４６１４８号公報
【特許文献４】特開２００３−２４６１４９号公報
【特許文献５】特開平９−３９３９４号公報
【発明の開示】
【発明が解決しようとする課題】
【０００４】
ところで、記録速度の高速化を図る場合には、より感度の高い色素を用いることが望まれるが、通常は、色素の高感度化にともなって、再生信号の時間方向の揺らぎ（ジッター）が増加して記録特性が低下したり、耐光性の低下が生じる傾向がある。また、低速及び高速記録の両方の記録特性を優れたものとすることが困難となる場合があった。
【０００５】
そして、例えば、上記特許文献１に記載された光記録媒体では、十分な耐光性が得られず、また、上記特許文献２に記載された光記録媒体では、低速及び高速記録の両方の記録特性を優れたものとすることが困難であるといった問題が生じることを本発明者らは見出した。
【０００６】
このように、従来の光記録材料を用いた光記録媒体では、低速及び高速記録のいずれの場合においても優れた記録特性を得るとともに、十分な耐光性を得ることが困難であった。
【０００７】
本発明は、上記従来技術の有する課題に鑑みてなされたものであり、低速及び高速記録のいずれの場合においても優れた記録特性が得ることができ、且つ、十分な耐光性を得ることができる光記録媒体用の光記録材料、及び光記録媒体を提供することを目的とする。
【課題を解決するための手段】
【０００８】
本発明者らは、上記目的を達成すべく鋭意研究を重ねた結果、特定のキレート化合物と特定のアニオンとを組み合わせて用いた光記録材料であれば、上記目的を達成可能であることを見出し、本発明を完成するに至った。
【０００９】
すなわち、本発明は、光の照射により情報の記録が可能な光記録媒体に用いられる光記録材料であって、下記一般式（１）で表されるアゾ化合物及び金属からなるキレート化合物と、下記一般式（２）で表されるカチオンと、を含有することを特徴とする光記録材料を提供する。
【化１】
2005305836.tif 000002
［式中、Ｘは１以上の活性水素原子を有し、置換基を有していてもよい官能基を示し、Ｒ１、Ｒ２、Ｒ３、Ｒ４、Ｒ５及びＲ６はそれぞれ独立に水素原子、ハロゲン原子、ニトロ基、シアノ基、水酸基、カルボキシ基、アミノ基、置換基を有していてもよいアルキル基、置換基を有していてもよいアリール基、置換基を有していてもよい複素環残基、置換基を有していてもよいアルキルカルボニル基、置換基を有していてもよいアリールカルボニル基、置換基を有していてもよいアルキルオキシカルボニル基、置換基を有していてもよいアリールオキシカルボニル基、置換基を有していてもよいアルキルスルホニル基、置換基を有していてもよいアリールスルホニル基、置換基を有していてもよいアルキルチオオキシ基、置換基を有していてもよいアリールチオオキシ基、置換基を有していてもよいアルキルオキシ基、置換基を有していてもよいアリールオキシ基、置換基を有していてもよいアルキルアミノ基、置換基を有していてもよいアリールアミノ基、置換基を有していてもよいアルキルカルボニルアミノ基、置換基を有していてもよいアリールカルボニルアミノ基、置換基を有していてもよいアルキルカルバモイル基、置換基を有していてもよいアリールカルバモイル基、置換基を有していてもよいアルケニル基、又は、置換基を有していてもよいアラルキル基を示す。また、Ｒ１とＲ２、Ｒ２とＲ３、又は、Ｒ３とＲ４は互いに連結して環を形成していてもよい。］
【化２】
2005305836.tif 000003
［式中、Ｌは下記一般式（２ａ）で表される２価の連結基を示し、Ｒ７及びＲ８はそれぞれ独立に炭素数１〜４のアルキル基若しくは置換基を有していてもよいベンジル基、又は互いに連結して３〜６員環を形成する基を示し、Ｒ９及びＲ１０はそれぞれ独立に炭素数１〜４のアルキル基若しくは置換基を有していてもよいベンジル基、又は互いに連結して３〜６員環を形成する基を示し、Ｒ１１及びＲ１２はそれぞれ独立に炭素数１〜４のアルキル基又はアリール基を示し、Ｑ１及びＱ２はそれぞれ独立に置換基を有していてもよいベンゼン環又は置換基を有していてもよいナフタレン環を構成する原子群を示す。但し、Ｒ７、Ｒ８、Ｒ９及びＲ１０のうちの少なくとも１つはメチル基でない基を示し、下記一般式（２ａ）で表される２価の連結基は置換基を有していてもよい。
【化３】
2005305836.tif 000004
］
【００１０】
かかる光記録材料によれば、上記特定のキレート化合物と上記特定のカチオンとを組み合わせて用いることにより、低速及び高速記録のいずれの場合においても優れた記録特性を得ることができ、且つ、十分な耐光性を得ることができる。かかる効果は、上記特定のキレート化合物及び上記特定のカチオンのいずれか一方のみを用いた場合には十分に得られず、これらを組み合わせることによってはじめて得られるものである。
【００１１】
また、本発明の光記録材料において、上記Ｒ５及び上記Ｒ６がそれぞれ独立に水素原子、ハロゲン原子、置換基を有していてもよい炭素数１〜４のアルキル基、置換基を有していてもよいフェニル基、又は、置換基を有していてもよいベンジル基であることが好ましい。
【００１２】
かかる条件を満たすキレート化合物を含む光記録材料であれば、低速及び高速記録のいずれの場合においてもより優れた記録特性を得ることができ、且つ、より十分な耐光性を得ることができる。
【００１３】
更に、本発明の光記録材料において、上記Ｒ７及び上記Ｒ８のうちの少なくとも一方と、上記Ｒ９及び上記Ｒ１０のうちの少なくとも一方とが置換基を有していてもよいベンジル基であることが好ましい。
【００１４】
かかる条件を満たすカチオンを含む光記録材料であれば、低速及び高速記録のいずれの場合においてもより優れた記録特性を得ることができ、且つ、より十分な耐光性を得ることができる。
【００１５】
また更に、本発明の光記録材料において、上記キレート化合物の含有割合が、上記カチオン及び上記キレート化合物の合計量を基準として１０〜７０モル％であることが好ましい。
【００１６】
キレート化合物を上記の割合で含有する光記録材料であれば、低速及び高速記録のいずれの場合においてもより優れた記録特性を得ることができ、且つ、より十分な耐光性を得ることができる。
【００１７】
本発明はまた、光の照射により情報の記録が可能な光記録媒体であって、上記一般式（１）で表されるアゾ化合物及び金属からなるキレート化合物と、上記一般式（２）で表されるカチオンと、を含有する記録層を備えることを特徴とする光記録媒体を提供する。
【００１８】
かかる光記録媒体は、その記録層に上記特定のキレート化合物と上記特定のカチオンとを組み合わせて用いていることにより、低速及び高速記録のいずれの場合においてもより優れた記録特性を得ることができ、且つ、より十分な耐光性を得ることができる。かかる効果は、上記特定のキレート化合物及び上記特定のカチオンのいずれか一方のみを用いた場合には十分に得られず、これらを組み合わせることによってはじめて得られるものである。
【００１９】
また、本発明の光記録媒体において、上記Ｒ５及び上記Ｒ６がそれぞれ独立に水素原子、ハロゲン原子、置換基を有していてもよい炭素数１〜４のアルキル基、置換基を有していてもよいフェニル基、又は、置換基を有していてもよいベンジル基であることが好ましい。
【００２０】
かかる条件を満たすキレート化合物を含む記録層を備える光記録媒体であれば、低速及び高速記録のいずれの場合においてもより優れた記録特性を得ることができ、且つ、より十分な耐光性を得ることができる。
【００２１】
更に、本発明の光記録媒体において、上記Ｒ７及び上記Ｒ８のうちの少なくとも一方と、上記Ｒ９及び上記Ｒ１０のうちの少なくとも一方とが置換基を有していてもよいベンジル基であることが好ましい。
【００２２】
かかる条件を満たすカチオンを含む記録層を備える光記録媒体であれば、低速及び高速記録のいずれの場合においてもより優れた記録特性を得ることができ、且つ、より十分な耐光性を得ることができる。
【００２３】
また更に、本発明の光記録媒体において、上記キレート化合物の含有割合が、上記カチオン及び上記キレート化合物の合計量を基準として１０〜７０モル％であることが好ましい。
【００２４】
キレート化合物を上記の割合で含有する記録層を備える光記録媒体であれば、低速及び高速記録のいずれの場合においてもより優れた記録特性を得ることができ、且つ、より十分な耐光性を得ることができる。
【発明の効果】
【００２５】
本発明によれば、低速及び高速記録のいずれの場合においても優れた記録特性を得ることができ、且つ、十分な耐光性を得ることができる光記録媒体用の光記録材料、及び光記録媒体を提供することができる。
【発明を実施するための最良の形態】
【００２６】
以下、必要に応じて図面を参照しつつ、本発明の好適な実施形態について詳細に説明する。なお、以下の説明では、同一又は相当部分には同一符号を付し、重複する説明は省略する。
【００２７】
（光記録材料）
本発明の光記録材料は、光の照射により情報の記録が可能な光記録媒体に用いられる光記録材料であって、上記一般式（１）で表されるアゾ化合物及び金属からなるキレート化合物と、上記一般式（２）で表されるカチオンと、を含有するものである。
【００２８】
上記一般式（１）で表されるアゾ化合物において、式（１）中のＸは、１以上の活性水素原子を有し、置換基を有していてもよい官能基を示す。かかる官能基としては、例えば、水酸基（−ＯＨ）、チオール基（−ＳＨ）、アミノ基（−ＮＨ２）、カルボキシ基（−ＣＯＯＨ）、アミド基（−ＣＯＮＨ２）、スルホンアミド基（−ＳＯ２ＮＨ２）及びスルホ基（−ＳＯ３Ｈ）などが挙げられる。また、上記置換基としては、アルキル基、アリール基、アシル基、アルコキシ基、ハロゲン基、ヒドロキシ基、カルボキシル基、カルボン酸エステル基、スルホン基、スルファモイル基、スルホンアミド基、カルバモイル基、アミド基、アミノ基、アルケニル基、シアノ基、ニトロ基、メルカプト基、チオシアノ基、アルキルチオ基、アルキルアゾメチン基、アラルキル基などが挙げられる。これらのなかでも、アルキル基、スルホン基（−ＳＯ２−Ｒ；Ｒは置換若しくは未置換のアルキル基又は置換若しくは未置換のアリール基を表す）、アシル基（−ＣＯ−Ｒ；Ｒは置換若しくは未置換のアルキル基又は置換若しくは未置換のアリール基を表す）が好ましい。スルホン基及びアシル基のＲがアルキル基である場合、当該アルキル基の炭素数は１〜６であることが好ましい。
【００２９】
また、上記一般式（１）中のＲ１〜Ｒ６はそれぞれ独立に水素原子、ハロゲン原子、ニトロ基、シアノ基、水酸基、カルボキシ基、アミノ基、置換基を有していてもよいアルキル基、置換基を有していてもよいアリール基、置換基を有していてもよい複素環残基、置換基を有していてもよいアルキルカルボニル基、置換基を有していてもよいアリールカルボニル基、置換基を有していてもよいアルキルオキシカルボニル基、置換基を有していてもよいアリールオキシカルボニル基、置換基を有していてもよいアルキルスルホニル基、置換基を有していてもよいアリールスルホニル基、置換基を有していてもよいアルキルチオオキシ基、置換基を有していてもよいアリールチオオキシ基、置換基を有していてもよいアルキルオキシ基、置換基を有していてもよいアリールオキシ基、置換基を有していてもよいアルキルアミノ基、置換基を有していてもよいアリールアミノ基、置換基を有していてもよいアルキルカルボニルアミノ基、置換基を有していてもよいアリールカルボニルアミノ基、置換基を有していてもよいアルキルカルバモイル基、置換基を有していてもよいアリールカルバモイル基、置換基を有していてもよいアルケニル基、又は、置換基を有していてもよいアラルキル基を示す。また、Ｒ１とＲ２、Ｒ２とＲ３、又は、Ｒ３とＲ４は互いに連結して環を形成していてもよい。
【００３０】
これらのうち、アルキル基、アルキルカルボニル基、アルキルスルホニル基、アルキルチオオキシ基、アルキルカルボニルアミノ基、アルキルカルバモイル基等における「アルキル」とは、いかなるアルキルであっても良く、直鎖状、分岐状又は環状であっても良い。また、炭素数は１〜３０であることが好ましい。また、上記アルケニル基は上記のアルキルに不飽和二重結合を導入した基を意味する。
【００３１】
ハロゲン原子としては、フッ素原子、塩素原子、臭素原子等が挙げられる。
【００３２】
アルキル基としては、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基等の一級アルキル基、イソブチル基、イソアミル基、２−メチルブチル基、２−メチルペンチル基、３−メチルペンチル基、４−メチルペンチル基、２−エチルブチル基、２−メチルヘキシル基、３−メチルヘキシル基、４−メチルヘキシル基、５−メチルヘキシル基、２−エチルペンチル基、３−エチルペンチル基、２−メチルヘプチル基、３−メチルヘプチル基、４−メチルヘプチル基、５−メチルヘプチル基、２−エチルヘキシル基、３−エチルヘキシル基、イソプロピル基、ｓｅｃ−ブチル基、１−エチルプロピル基、１−メチルブチル基、１，２−ジメチルプロピル基、１−メチルヘプチル基、１−エチルブチル基、１，３−ジメチルブチル基、１，２−ジメチルブチル基、１−エチル−２−メチルプロピル基、１−メチルヘキシル基、１−エチルヘプチル基、１−プロピルブチル基、１−イソプロピル−２−メチルプロピル基、１−エチル−２−メチルブチル基、１−エチル−２−メチルブチル基、１−プロピル−２−メチルプロピル基、１−メチルヘプチル基、１−エチルヘキシル基、１−プロピルペンチル基、１−イソプロピルペンチル基、１−イソプロピル−２−メチルブチル基、１−イソプロピル−３−メチルブチル基、１−メチルオクチル基、１−エチルヘプチル基、１−プロピルヘキシル基、１−イソブチル−３−メチルブチル基等の二級アルキル基、ネオペンチル基、ｔｅｒｔ−ブチル基、ｔｅｒｔ−ヘキシル基、ｔｅｒｔ−アミル基、ｔｅｒｔ−オクチル基等の三級アルキル基、シクロヘキシル基、４−メチルシクロヘキシル基、４−エチルシクロヘキシル基、４−ｔｅｒｔ−ブチルシクロヘキシル基、４−（２−エチルヘキシル）シクロヘキシル基、ボルニル基、イソボルニル基（アダマンタン基）等のシクロアルキル基等が挙げられる。更に、これら一級及び二級アルキル基は、水酸基、ハロゲン原子、ニトロ基、カルボキシ基、シアノ基、置換又は未置換のアリール基、置換又は未置換の複素環残基等を以て置換されていてもよく、また酸素、硫黄、窒素等の原子を介して前記のアルキル基で置換されていてもよい。酸素を介して置換されているアルキル基としては、メトキシメチル基、メトキシエチル基、エトキシメチル基、エトキシエチル基、ブトキシエチル基、エトキシエトキシエチル基、フェノキシエチル基、メトキシプロピル基、エトキシプロピル基、ピペリジノ基、モルホリノ基等が、硫黄を介して置換されているアルキル基としては、メチルチオエチル基、エチルチオエチル基、エチルチオプロピル基、フェニルチオエチル基等が、窒素を介して置換されているアルキル基としては、ジメチルアミノエチル基、ジエチルアミノエチル基、ジエチルアミノプロピル基等が挙げられる。
【００３３】
アリール基としては、フェニル基、ペンタレニル基、インデニル基、ナフチル基、アズレニル基、ヘプタレニル基、ビフェニレニル基、フェナレニル基、フェナントレニル基、アントラセニル基、トリフェニレニル基、ピレニル基等が挙げられる。
【００３４】
複素環残基としては、インドリル基、フリル基、チエニル基、ピリジル基、ピペリジル基、キノリル基、イソキノリル基、ピペリジノ基、モルホリノ基、ピロリル基等が挙げられる。
【００３５】
アルキルカルボニル基としては、カルボニル基の炭素原子に直接置換又は未置換のアルキル基が結合されているものであればよく、アルキル基としては上述のものを挙げることができる。
【００３６】
アリールカルボニル基としては、カルボニル基の炭素原子に直接置換又は未置換のアリール基が結合されているものであればよく、アリール基としては上述のものを挙げることができる。
【００３７】
アルキルオキシカルボニル基としては、オキシカルボニル基の酸素原子に直接置換又は未置換のアルキル基が結合されているものであればよく、アルキル基としては上述のものを挙げることができる。
【００３８】
アリールオキシカルボニル基としては、オキシカルボニル基の酸素原子に直接置換又は未置換のアリール基が結合されているものであればよく、アリール基としては上述のものを挙げることができる。
【００３９】
アルキルスルホニル基としては、スルホニル基の硫黄原子に直接置換又は未置換のアルキル基が結合されているものであればよく、アルキル基としては上述のものを挙げることができる。
【００４０】
アリールスルホニル基としては、スルホニル基の硫黄原子に直接置換又は未置換のアリール基が結合されているものであればよく、アリール基としては上述のものを挙げることができる。
【００４１】
アルキルチオキシ基としては、硫黄原子に直接置換又は未置換のアルキル基が結合されているものであればよく、アルキル基としては上述のものを挙げることができる。
【００４２】
アリールチオキシ基としては、硫黄原子に直接置換又は未置換のアリール基が結合されているものであればよく、アリール基としては上述のものを挙げることができる。
【００４３】
アルキルオキシ基としては、酸素原子に直接置換又は未置換のアルキル基が結合されているものであればよく、アルキル基としては上述のものを挙げることができる。
【００４４】
アリールオキシ基としては、酸素原子に直接置換又は未置換のアリール基が結合されているものであればよく、アリール基としては上述のものを挙げることができる。
【００４５】
アルキルアミノ基としては、窒素原子に直接置換又は未置換のアルキル基が結合されているものであればよく、アルキル基としては上述のものを挙げることができる。
【００４６】
アリールアミノ基としては、窒素原子に直接置換又は未置換のアリール基が結合されているものであればよく、アリール基としては上述のものを挙げることができる。
【００４７】
アルキルカルボニルアミノ基としては、カルボニルアミノ基の炭素原子に直接置換又は未置換のアルキル基が結合されているものであればよく、アルキル基としては上述のものを挙げることができる。
【００４８】
アリールカルボニルアミノ基としては、カルボニルアミノ基の炭素原子に直接置換又は未置換のアリール基が結合されているものであればよく、アリール基としては上述のものを挙げることができる。
【００４９】
アルキルカルバモイル基としては、カルバモイル基の窒素原子に直接それぞれ独立して水素原子、置換又は未置換のアルキル基が結合されているものであればよく、アルキル基としては上述のものを挙げることができる。
【００５０】
アリールカルバモイル基としては、カルバモイル基の窒素原子に直接それぞれ独立して水素原子、置換又は未置換のアリール基が結合されているものであればよく、アリール基としては上述のものを挙げることができる。
【００５１】
アラルキル基としては、置換基を有していてもよいベンジル基、ヒドロキシベンジル基、メチルベンジル基等が挙げられる。
【００５２】
上述のような構成を有する上記一般式（１）で表されるアゾ化合物において、本発明の効果をより十分に得る観点から、上記Ｒ５及び上記Ｒ６がそれぞれ独立に水素原子、ハロゲン原子、置換基を有していてもよい炭素数１〜４のアルキル基、置換基を有していてもよいフェニル基、又は、置換基を有していてもよいベンジル基であることが好ましい。
【００５３】
本発明におけるキレート化合物は、上述のアゾ化合物が金属に配位して形成される金属キレート化合物であり、アゾ系色素、アゾ系染料等とも呼ばれるものである。
【００５４】
かかるキレート化合物を構成する金属（中心金属）としては、Ｃｏ、Ｍｎ、Ｔｉ、Ｖ、Ｎｉ、Ｃｕ、Ｚｎ、Ｍｏ、Ｗ、Ｒｕ、Ｆｅ、Ｐｄ、Ｐｔ、Ａｌ等の遷移金属が挙げられる。また、Ｖ、Ｍｏ、Ｗを、それぞれその酸化物イオンである、ＶＯ２＋、ＶＯ３＋、ＭｏＯ２＋、ＭｏＯ３＋、ＷＯ３＋等として有していてもよい。これらの中でも、ＶＯ２＋、ＶＯ３＋、Ｃｏ、Ｎｉ及びＣｕが好ましい。
【００５５】
キレート化合物は、通常、上記のようなアゾ化合物を３座配位子として、金属との間に配位結合を形成している。なお、アゾ化合物は活性水素を有する置換基を有しており、通常、その活性水素が脱離して３座配位子となる。
【００５６】
キレート化合物は、全体として中性の場合もあるし、アニオン又はカチオンとなる場合もある。キレート化合物がアニオンである場合、その対カチオンとの塩を形成する。この対カチオンとしては、Ｎａ＋、Ｌｉ＋、Ｋ＋等の金属カチオンや、アンモニウム、テトラアルキルアンモニウム等が挙げられる。あるいは、上記一般式（２）で表されるカチオンを対カチオンとして塩を形成してもよい。
【００５７】
本発明においては、キレート化合物はアニオンであることが好ましく、上記一般式（２）で表されるカチオンを対カチオンとして塩を形成していることが好ましい。これにより、本発明の効果がより十分に発現されることとなる。
【００５８】
キレート化合物の具体例としては、表１〜表５に示す化合物Ａ１〜Ａ３２が挙げられ、これらを単独または複数組み合わせて用いられる。なお、表１〜表５に示すキレート化合物においては、中心金属の元素１個に対してアゾ化合物２個が配位している。これらキレート化合物は、公知の方法に従って合成して得ることができる（例えば、古川，Ａｎａｌ．Ｃｈｉｍ．Ａｃｔａ．，１４０，ｐ．２８９，１９８２年等参照）。
【００５９】
【表１】
2005305836.tif 000005
【００６０】
【表２】
2005305836.tif 000006
【００６１】
【表３】
2005305836.tif 000007
【００６２】
【表４】
2005305836.tif 000008
【００６３】
【表５】
2005305836.tif 000009
【００６４】
本発明の光記録材料を構成する上記一般式（２）で表されるカチオンは、トリメチンシアニン色素ともいわれる色素のカチオンである。なお、上記一般式（２）中のＬは、上記一般式（２ａ）で表される、トリメチン鎖ともいわれる連結基である。
【００６５】
上記一般式（２）で表されるカチオンにおいては、本発明の効果をより十分に得る観点から、上記Ｒ７及び上記Ｒ８のうちの少なくとも一方と、上記Ｒ９及び上記Ｒ１０のうちの少なくとも一方とが置換基を有していてもよいベンジル基であることが好ましい。
【００６６】
上記一般式（２）で表されるカチオンの具体例としては、表６〜表１１に示す化合物Ｔ１〜Ｔ６７が挙げられ、これらを単独または複数組み合わせて用いられる。これらのトリメチンシアニン色素カチオンは、公知の方法で合成して得ることができる。
【００６７】
【表６】
2005305836.tif 000010
【００６８】
【表７】
2005305836.tif 000011
【００６９】
【表８】
2005305836.tif 000012
【００７０】
【表９】
2005305836.tif 000013
【００７１】
【表１０】
2005305836.tif 000014
【００７２】
【表１１】
2005305836.tif 000015
【００７３】
光記録材料は、通常、これらカチオンの電荷を中和する対アニオンを含有する。この対アニオンとしては、例えば、ＣｌＯ４−、Ｉ−、ＢＦ４−、ＰＦ６−及びＳｂＦ６−等の１価の陰イオンが挙げられる。あるいは、上述したキレート化合物がアニオンである場合には、これを対アニオンとして塩を形成してもよい。なお、本発明においては、上述したようにキレート化合物がアニオンであり、これを上記カチオンの対イオンとして塩を形成していることが好ましい。これにより、本発明の効果がより十分に発現されることとなる。
【００７４】
本発明の光記録材料においては、上記キレート化合物の含有割合が、上記カチオン及びキレート化合物の合計量を基準として１０〜７０モル％であることが好ましく、１５〜５０モル％であることがより好ましく、２０〜３０モル％であることが特に好ましい。この含有割合が１０モル%未満であると耐光性が十分でなくなる傾向にあり、７０モル％を超えると特に高速記録された光記録媒体においてジッターが増大する傾向にある。
【００７５】
このような比率で上記カチオン及びキレート化合物を含有する光記録材料は、上記カチオン及びその対アニオンからなる塩に、キレート化合物を混合した混合物とするか、又は、キレート化合物がアニオンである場合には、トリメチンシアニン色素カチオンとキレート化合物アニオンからなる塩（一体型塩）を形成させて得ることができる。あるいは、この混合物と一体型塩とを共存させてもよい。なお、本発明の効果をより十分に得る観点から、本発明の光記録材料は、上記一体型塩を含んでいることが好ましい。
【００７６】
以上のような光記録材料は、以下に説明するような本発明の光記録媒体の記録層を形成させるために、好適に用いることができる。
【００７７】
（光記録媒体）
図１は本発明の光記録媒体に係る光記録ディスクの好適な一実施形態を示す部分断面図である。図１に示した光記録ディスク１は、基板２上に、記録層３、反射層４、保護層５、基板６がこの順で密着して設けられた積層構造を有する。光記録ディスク１は、追記型光記録ディスクであり、６３０〜６８５ｎｍの短波長の光による記録・再生が可能なものである。
【００７８】
基板２と基板６とは、直径が６４〜２００ｍｍ程度、厚さが各０．６ｍｍ程度のディスク状のものである。基板２の裏面側（基板６の側）からの記録及び再生が行われる。そのため、少なくとも基板２は記録光及び再生光に対して実質的に透明であることが好ましく、より具体的には、基板２の記録光及び再生光に対する透過率が８８％以上であることが好ましい。かかる基板２の材料としては、透過率に関する上記条件を満たす樹脂又はガラスが好ましく、中でも、ポリカーボネート樹脂、アクリル樹脂、アモルファスポリエチレン、ＴＰＸ、ポリスチレン系樹脂などの熱可塑性樹脂が特に好ましい。一方、基板６の材料には特に制限はないが、例えば、基板２と同じ材料を用いることができる。
【００７９】
また、基板２の記録層３形成面には、トラッキング用のグルーブ２３が凹部として形成されている。グルーブ２３は、スパイラル状の連続型グルーブであることが好ましく、その深さは０．１〜０．２５μｍ、幅は０．２０〜０．５０μｍ、グルーブピッチは０．６〜１．０μｍであることが好ましい。グルーブをこのような構成とすることにより、グルーブの反射レベルを低下させることなく良好なトラッキング信号を得ることができる。グルーブ２３は、上記樹脂を用いて射出成形等により基板２を成形する際に同時に形成可能であるが、基板２の製造後に２Ｐ法等によりグルーブ２３を有する樹脂層を形成し、基板２とこの樹脂層との複合基板としてもよい。
【００８０】
記録層３は、上記本発明の光記録材料を用いて形成されたものである。記録層３は、上記本発明の光記録材料を溶媒に溶解又は分散させた混合液を基板２上に塗布し、塗膜から溶媒を除去する等して形成させることができる。混合液の溶媒としては、アルコール系溶媒（ケトアルコール系、エチレングリコールモノアルキルエーテル系等のアルコキシアルコール系を含む。）、脂肪族炭化水素系溶媒、ケトン系溶媒、エステル系溶媒、エーテル系溶媒、芳香族系溶媒、ハロゲン化アルキル系溶媒等が挙げられ、これらの中でもアルコール系溶媒及び脂肪族炭化水素系溶媒が好ましい。
【００８１】
アルコール系溶媒としては、アルコキシアルコール系、ケトアルコール系などが好ましい。アルコキシアルコール系溶媒は、アルコキシ部分の炭素原子数が１〜４であることが好ましく、かつアルコール部分の炭素原子数が１〜５、さらには２〜５であることが好ましく、総炭素原子数が３〜７であることが好ましい。具体的には、エチレングリコールモノメチルエーテル（メチルセロソルブ）やエチレングリコールモノエチルエーテル（エチルセロソルブ、エトキシエタノールともいう）やブチルセロソルブ、２−イソプロポキシ−１−エタノール等のエチレングリコールモノアルキルエーテル（セロソルブ）系や１−メトキシ−２−プロパノール、１−メトキシ−２−ブタノール、３−メトキシ−１−ブタノール、４−メトキシ−１−ブタノール、１−エトキシ−２−プロパノール等が挙げられる。ケトアルコール系としてはジアセトンアルコール等が挙げられる。さらには２，２，
３，３−テトラフルオロプロパノールなどのフッ素化アルコールも用いることができる。
【００８２】
脂肪族炭化水素系溶媒としては、ｎ−ヘキサン、シクロヘキサン、メチルシクロヘキサン、エチルシクロヘキサン、シクロオクタン、ジメチルシクロヘキサン、ｎ−オクタン、ｉｓｏ−プロピルシクロヘキサン、ｔ−ブチルシクロヘキサンなどが好ましく、なかでもエチルシクロヘキサン、ジメチルシクロヘキサンなどが好ましい。
【００８３】
また、ケトン系溶媒としてはシクロヘキサノンなどが挙げられる。
【００８４】
本発明では、特にエチレングリコールモノアルキルエーテル系等のアルコキシアルコール系が好ましく、中でもエチレングリコールモノエチルエーテル、１−メトキシ−２−プロパノール、１−メトキシ−２−ブタノール等が好ましい。溶媒は１種を単独で用いてもよく、あるいは２種以上の混合溶媒であってもよい。例えばエチレングリコールモノエチルエーテルと１−メトキシ−２−ブタノールとの混合溶媒が好適に使用される。
【００８５】
また、混合液は、上記成分の他にも、適宜、バインダー、分散剤、安定剤などを含有してもよい。
【００８６】
混合液の塗布方法としては、スピンコーティング法、グラビア塗布法、スプレーコート法、ディップコート法などが挙げられ、これらの中でもスピンコート法が好ましい。
【００８７】
このようにして形成される記録層３の厚さは、５０〜２００ｎｍとすることが好ましい。特に７０〜１５０ｎｍとすると、変調度と反射率とのバランスが良くなるため、より好ましい。この範囲外では、反射率が低下して、再生を行うことが困難となる傾向にある。また、グルーブ２３の上部に位置する記録層３の膜厚が２００ｎｍを超えると、変調度と反射率とのバランスが悪化する傾向にある。
【００８８】
記録層３の記録光及び再生光に対する消衰係数（複素屈折率の虚部ｋ）は、０〜０．２０であることが好ましい。消衰係数が０．２０を超えると十分な反射率が得られない傾向にある。また、記録層３の屈折率（複素屈折率の実部ｎ）は１．８以上であることが好ましい。屈折率が１．８未満の場合、信号の変調度が小さくなる傾向にある。なお、屈折率の上限は特に制限されないが、有機色素の合成上の都合から、通常２．６程度である。
【００８９】
記録層３の消衰係数及び屈折率は以下の手順に従い求めることができる。先ず、所定の透明基板上に記録層を４０〜１００ｎｍ程度に設けて測定用サンプルを作製し、次いで、この測定用サンプルの基板を通しての反射率あるいは記録層側からの反射率を測定することによって求められる。この場合、反射率は、記録・再生光の波長を用いて鏡面反射（５°程度）にて測定する。さらに、サンプルの透過率を測定する。そして、これらの測定値から、例えば共立全書「光学」、石黒浩三、第１６８〜１７８ページに記載の方法に準じ、消衰係数及び屈折率を算出することができる。
【００９０】
記録層３上には、反射層４が記録層３に密着して設けられる。反射層４は、高反射率の金属又は合金を用いて蒸着、スパッタ等を行うことにより形成可能である。金属及び合金としては、金（Ａｕ）、銅（Ｃｕ）、アルミニウム（Ａｌ）、銀（Ａｇ）、ＡｇＣｕなどが挙げられる。このようにして形成される反射層４の厚さは１０〜３００ｎｍであることが好ましい。
【００９１】
反射層４上には、保護層５が反射層４に密着して設けられる。保護層５は層状であってもシート状であってもよく、例えば、紫外線硬化樹脂などの材料を含む塗布液を反射層４
上に塗布し、必要に応じて塗膜を乾燥させることにより形成可能である。塗布の際には、スピンコート法、グラビア塗布法、スプレーコート法、ディップコート法などが適用可能である。このようにして形成される保護層５の厚さは０．５〜１００μｍであることが好ましい。
【００９２】
保護層５上には、基板６が保護層５に密着して設けられる。基板６は基板２と同じ材質及び厚さであってもよい。また、選択した保護層５の材質に接着性が乏しい場合には、基板６と保護層５との間に接着層を適宜設けてもよい。
【００９３】
上記構成を有する光記録ディスク１に記録又は追記を行う際には、所定波長を有する記録光を、基板２の裏面からパルス状に照射し、照射部の光反射率を変化させる。このとき、色素として上記カチオン及びキレート化合物を特定の比率で含有する記録層３が設けられた光記録ディスク１によれば、短波長の記録・再生光により高速回転で情報の記録・再生を行う場合であっても、耐光性及び記録再生特性を高水準でバランスよく達成することができる。
【００９４】
なお、上記実施形態では、記録層として１層の記録層３を備える光記録ディスクについて説明したが、記録層を複数設け、各層に同一又は異なる色素を含有させてもよい。これにより、波長が同一又は異なる複数の記録・再生光により情報の記録・再生を行うことができる。この場合、各波長の記録・再生光に対して半透明である反射膜を各々の記録層上に設けてもよい。
【００９５】
こうして得られる光記録ディスク１は、２枚の光記録ディスク１同士を、または、１枚の光記録ディスク１と、光記録ディスク１とは層構造の異なるもう１枚の光記録ディスクとを、光入射面を外側にして貼り合わせ、用いることができる。
【００９６】
図２は、上述した貼り合わせの態様に係る光記録ディスクの好適な実施形態を示す部分断面図である。図２に示した光記録ディスク１０は、基板１２、記録層１３、反射層１４、保護層１５、接着剤層５０、保護層２５、反射層２４、記録層２３、基板２２がこの順で積層された構造を有する。すなわち、光記録ディスク１０は、図１に示した光記録ディスク１と同様の構造の光記録ディスク２枚を、それぞれの保護層同士が接着剤層５０を挟んで対向するように貼り合わせた構成を有するものである。この光記録ディスク１０はＤＶＤ規格に対応した追記型デジタルビデオディスクであり、波長６５０ｎｍの短波長の光で記録・再生を行うものである。
【００９７】
接着剤層５０は、ホットメルト接着剤、紫外線硬化型接着剤、加熱硬化型接着剤、粘着型接着剤などが用いられ、それぞれにあった方法、例えば、ロールコーター法や、スクリーン印刷法、スピンコート法などが挙げられる。ＤＶＤ−Ｒの場合、作業性や生産性、ディスク特性などから総合的に判断して紫外線硬化接着剤を用い、スクリーン印刷法やスピンコート法が用いられる。接着剤層５０の厚さは１０から２００μｍ程度であることが好ましい。
【００９８】
基板１２及び２２、記録層１３及び２３、反射層１４及び２４、並びに保護層１５及び２５は図１に示した光記録ディスク１と同様の材料、方法で形成される。基板１２及び２２それぞれの厚さは０．６ｍｍ程度であることが好ましい。基板１２の記録層１３形成面及び基板２２の記録層２４形成面にはそれぞれグルーブ１２３及び２２３が形成される。このグルーブ１２３及び２２３は、深さが６０〜２００ｎｍ、幅が０．２〜０．５μｍ、グルーブピッチが０．６〜１．０μｍであることが好ましい。また、記録層１３及び２３それぞれの厚さは５０〜３００ｎｍであることが好ましく、その６５０ｎｍの光に対する複素屈折率はｎ＝１．８〜２．６、ｋ＝０．００〜０．１０であることが好ましい。
【実施例】
【００９９】
以下、実施例及び比較例に基づいて本発明をより具体的に説明するが、本発明は以下の実施例に限定されるものではない。
【０１００】
（合成例１）
２−アミノ−５−ニトロフェノール１．５４ｇ（１０ｍｍｏｌ）を水２ｍｌとエタノール２０ｍｌに溶解させ、０〜５℃で撹拌しながら、水１５ｍｌに溶解させた亜硝酸ナトリウム０．６９ｇ（１０ｍｍｏｌ）を徐々に加えジアゾ化を行い、ジアゾニウム塩を得た。
【０１０１】
次に、１−メチル−５−ピラゾロン０．９８ｇ（１０ｍｍｏｌ）を、酢酸ナトリウム４．１ｇ（５０ｍｍｏｌ）、及び尿素０．６ｇ（１０ｍｍｏｌ）とともにメタノール１００ｍＬ中に溶解させ、その溶液に上記ジアゾニウム塩を徐々に加えカップリングを行った。反応終了後、吸引濾過を行い、得られた結晶を酢酸で洗浄し、真空乾燥させることにより、表１に示したキレート化合物Ａ１を構成するアゾ化合物２．１７ｇ（８．２ｍｍｏｌ）得た。なお、このときの反応スキームは、下記化学式（Ａ）で表すことができる。
【０１０２】
【化４】
2005305836.tif 000016
【０１０３】
さらに、上記アゾ化合物１．０５ｇ（４ｍｍｏｌ）に水酸化ナトリウム０．２０ｇと水１０ｇとメタノール２０ｇとを加え、酢酸コバルト０．５ｇ（２ｍｍｏｌ）と共に９５℃にて１６時間反応させた。反応終了後、吸引濾過を行い、得られた結晶を真空乾燥した。このようにして、上記アゾ化合物がコバルトに配位してなるキレート化合物Ａ１を０．９２ｇ（１．５３ｍｍｏｌ）得た。
【０１０４】
得られたキレート化合物Ａ１の構造解析の結果を以下に示す。
ＥＳＩ−ＭＳ：７０５（ｎｅｇａｔｉｖｅ）
１Ｈ−ＮＭＲ（ＣＤＣｌ３）：６．５（ｄ，２Ｈ），７．０（ｔ，２Ｈ），７．２（ｄ，４Ｈ），７．４（ｓ，２Ｈ），７．５（ｄ，２Ｈ），７．６（ｔ，４Ｈ），７．７（ｓ，４Ｈ）
【０１０５】
（合成例２）
２−アミノ−５−ニトロフェノール１．５４ｇ（１０ｍｍｏｌ）に代えて１−アミノナフタレン−２−オール１．５９ｇ（１０ｍｍｏｌ）を使用し、酢酸コバルト０．５ｇ（２ｍｍｏｌ）に代えて酢酸クロム０．４９ｇ（２ｍｍｏｌ）を使用した以外は合成例１と同様にして、表１に示したキレート化合物Ａ９を得た。
【０１０６】
（合成例３）
２−アミノ−５−ニトロフェノール１．５４ｇ（１０ｍｍｏｌ）に代えて１−アミノ−４−ジエチルアミノ−フェノール１．８０ｇ（１０ｍｍｏｌ）を使用し、１−メチル−５−ピラゾロン０．９８ｇ（１０ｍｍｏｌ）に代えて１−フェニル−５−ピラゾロン１．６０ｇ（１０ｍｍｏｌ）を使用し、酢酸コバルト０．５ｇ（２ｍｍｏｌ）に代えてチタンイソプロポキシド０．５６ｇ（２ｍｍｏｌ）を使用し、水１０ｇとメタノール２０ｇとに代えてメタノール３０ｇを使用した以外は合成例１と同様にして、表１に示したキレート化合物Ａ１３を得た。
【０１０７】
（合成例４）
２−アミノ−５−ニトロフェノール１．５４ｇ（１０ｍｍｏｌ）に代えて２−アミノ−４、６−ジニトロ−フェノール１．９９ｇ（１０ｍｍｏｌ）を使用し、１−メチル−５−ピラゾロン０．９８ｇ（１０ｍｍｏｌ）に代えて３−メチル−１−フェニル−５−ピラゾロン１．７４ｇ（１０ｍｍｏｌ）を使用した以外は合成例１と同様にして、表１に示したキレート化合物Ａ２２を得た。
【０１０８】
（合成例５）
２−アミノ−５−ニトロフェノール１．５４ｇ（１０ｍｍｏｌ）に代えて２−アミノ−４−ニトロフェノール１．５４ｇ（１０ｍｍｏｌ）を使用し、１−メチル−５−ピラゾロン０．９８ｇ（１０ｍｍｏｌ）に代えて３−メチル−１−（４−ニトロフェニル）−５−ピラゾロン２．１９ｇ（１０ｍｍｏｌ）を使用した以外は合成例１と同様にして、表１に示したキレート化合物Ａ２５を得た。
【０１０９】
（合成例６）
２−アミノ−５−ニトロフェノール１．５４ｇ（１０ｍｍｏｌ）に代えてＮ−（２−アミノ−５−ジメチルアミノ−フェニル）−トリフルオロ−メタンスルホンアミド２．８３ｇ（１０ｍｍｏｌ）を使用し、１−メチル−５−ピラゾロン０．９８ｇ（１０ｍｍｏｌ）に代えて２−ベンジル−５−イソプロピル−２，４−ジヒドロ−３−ピラゾロン２．１６ｇ（１０ｍｍｏｌ）を使用した以外は合成例１と同様にして、表１に示したキレート化合物Ａ３１を得た。
【０１１０】
（実施例１）
トリメチンシアニン色素カチオンと、キレート化合物とを、表１２に示す組み合わせ及び比率で混合して、光記録材料を得た。この光記録材料を、その含有量が１．０重量％となるように２，２，３，３−テトラフルオロプロパノールに溶解した混合液を調製し、これを一方面上にプリグルーブ（深さ０．１６μｍ、幅０．３０μｍ、グルーブピッチ０．７４μｍ）が形成されたポリカーボネート樹脂基板上に塗布し、乾燥させて記録層（厚さ１３０ｎｍ）を形成した。次いで、この記録層上に、スパッタ法によりＡｇ反射層（厚さ８５ｎｍ）を形成し、さらに、Ａｇ反射層上に紫外線硬化型のアクリル樹脂からなる透明な保護層（厚さ５μｍ）を形成して積層構造体を得た。さらに、もう一枚のダミー基板を、保護層が内側となるように接着剤で貼りあわせて、図１に示す光記録ディスク１と同様の構成を有する光記録ディスクを作製した。なお、光記録材料に用いたトリメチンシアニン色素カチオンのＮｏ．はそれぞれ表６〜表１１に示すＮｏ．とその化学構造に対応するものである。また、キレート化合物は、上記合成例により合成したものである。
【０１１１】
得られた光記録ディスクに対し、波長６５５ｎｍのレーザー光を用いて線速３．５ｍ／ｓ（等倍速に相当）又は２８．０ｍ／ｓ（８倍速に相当）で信号を記録し、次いで波長６５０ｎｍのレーザー光を用いて線速３．５ｍ／ｓで再生したときのジッターを測定した。なお、このとき、レンズ開口ＮＡは０．６０とした。さらに、得られた光記録ディスクを５万ルックスのキセノンランプ（（株）島津製作所社製キセノンフェードメーター）で８０時間照射（光暴露）し、照射後の光記録ディスクについても上記と同様にしてジッターを測定して、その耐光性を評価した。評価結果を表１３に示す。
【０１１２】
（実施例２〜６及び比較例１〜２）
光記録材料として、トリメチンシアニン色素カチオンと、キレート化合物とを、表１２にそれぞれ示す組み合わせ及び比率で混合したものを用いた以外は実施例１と同様にして、光記録ディスクの作製及びその評価を行った。評価結果を表１３にまとめて示す。なお、比較例１においては、トリメチンシアニン色素カチオンとして上記一般式（２）中のＲ７〜Ｒ８が全てメチル基である、下記化学式（３）で表される比較化合物を用いた。
【０１１３】
【化５】
2005305836.tif 000017
【０１１４】
【表１２】
2005305836.tif 000018
【０１１５】
【表１３】
2005305836.tif 000019
【０１１６】
表１３に示した結果から明らかなように、実施例１〜６によれば、比較例１〜２と比較して、低速及び高速記録のいずれの場合においてもジッターが低く抑えられ、且つ、耐光性に優れることが確認された。したがって、本発明によれば、低速及び高速記録のいずれの場合においても優れた記録特性を得ることができ、且つ、十分な耐光性を得ることができる光記録材料及び光記録媒体を提供できることが確認された。
【図面の簡単な説明】
【０１１７】
【図１】本発明の光記録媒体に係る光記録ディスクの好適な一実施形態を示す部分断面図である。
【図２】本発明の光記録媒体に係る光記録ディスクの他の好適な一実施形態を示す部分断面図である。
【符号の説明】
【０１１８】
１，１０…光記録ディスク、２，６，１２，２２…基板、３，１３，２３…記録層、４，１４，２４…反射層、５，１５，２５…保護層、２３，１２３，２２３…グルーブ、５０…接着剤層。
【図１】
2005305836.tif 000028
【図２】
2005305836.tif 000029